Gaine de combustible nucléaire, fabriquée avec un substrat (14) réalisé en zirconium pur ou en alliage à base de zirconium et un revêtement de protection (16) multicouche recouvrant une surface (14B) du substrat (14), le revêtement de protection (16) comprenant une couche principale (18) réalisée en chrome pur et une ou plusieurs couches additionnelles (20), chaque couche additionnelle (20) étant réalisée en chrome pur ou dans un matériau constitué de chrome et, en outre, d’oxygène et/ou d’azote, avec la présence éventuelle d’inévitables impuretés. Gaine selon la revendication 1, dans laquelle au moins une couche additionnelle (20) est réalisée en chrome pur, en oxyde de chrome, en nitrure de chrome ou en oxynitrure de chrome ou en une combinaison de ces matériaux. Gaine selon la revendication 1 ou la revendication 2, dans laquelle au moins une couche additionnelle (20) est réalisée en chrome métallique dopé avec des atomes d’oxygène et/ou des atomes d’azote ou dans lequel sont implantés des atomes d’oxygène et/ou des atomes d’azote. Gaine selon l’une quelconque des revendications précédentes, comprenant une couche de transition (22) intercalée entre la couche principale (18) et une couche additionnelle (20) contenant de l’oxygène et/ou de l’azote, la couche de transition (22) étant réalisée en chrome métallique dopé avec des atomes d’oxygène et/ou des atomes d’azote ou en chrome métallique dans lequel sont implantés des atomes d’oxygène et/ou des atomes d’azote. Gaine selon la revendication 4, dans laquelle la couche de transition (22) possède un taux d’atomes d’oxygène croissant progressivement de la couche principale (18) vers la couche additionnelle (20) et/ou possède un taux d’atomes d’azote croissant progressivement de la couche principale (18) vers la couche additionnelle (20). Gaine selon la revendication 4 ou la revendication 5, dans laquelle le taux d’atomes d’oxygène de la couche de transition (22) à son interface avec la couche additionnelle (20) adjacente est sensiblement égal au taux d’atomes d’oxygène de la couche additionnelle (20) adjacente et/ou le taux d’atomes d’azote de la couche de transition (22) à son interface avec la couche additionnelle (20) adjacente est sensiblement égal au taux d’atomes d’azote de la couche additionnelle (20) adjacente. Gaine selon l’une quelconque des revendications précédentes, dans laquelle l’épaisseur de la couche principale (18) est comprise entre 3 µm et 30 µm. Gaine selon l’une quelconque des revendications précédentes, dans laquelle l’épaisseur de chaque couche additionnelle (20) est comprise entre 10 nm et 5 µm. Gaine selon l’une quelconque des revendications précédentes, dans laquelle une couche additionnelle (20) est située sur la couche principale (18). Gaine selon l’une quelconque des revendications précédentes, dans laquelle une couche additionnelle (20) est située sous la couche principale (18). Procédé de fabrication d’une gaine de combustible nucléaire, le procédé de fabrication comprenant : la fourniture d’un substrat (14) réalisé zirconium pur ou en alliage à base de zirconium ; et le dépôt d’un revêtement de protection (16) multicouche sur une surface (14B) du substrat (14), le dépôt du revêtement de protection (16) comprenant le dépôt d’une couche principale (18) réalisée en chrome pur par dépôt physique en phase vapeur et le dépôt d’une ou plusieurs couches additionnelles (20), chaque couche additionnelle (20) étant réalisée en chrome pur ou en un matériau constitué de chrome et, en outre, d’oxygène et/ou d’azote, avec la présence éventuelle d’inévitables impuretés. Procédé de fabrication selon la revendication 11, dans lequel une couche additionnelle (20) est réalisée en chrome pur, en oxyde de chrome, en nitrure de chrome ou en oxynitrure de chrome ou en une combinaison de ces matériaux. Procédé de fabrication selon la revendication 11 ou la revendication 12, dans lequel une couche additionnelle est réalisée en chrome métallique dopé avec des atomes d’oxygène et/ou des atomes d’azote ou en chrome métallique dans lequel sont implantés des atomes d’oxygène et/ou des atomes d’azote. Procédé de fabrication selon l’une quelconque des revendications 11 à 13, dans lequel une couche additionnelle (20) est déposée par dépôt physique en phase vapeur. Procédé de fabrication selon l’une quelconque des revendications 11 à 14, dans laquelle une couche additionnelle (20) est déposée par dépôt physique en phase vapeur réalisée dans une atmosphère formée d’un mélange gazeux binaire ou ternaire contenant un gaz neutre et, en outre, du dioxygène et/ou du diazote. Procédé de fabrication selon l’une quelconque des revendications 11 à 15, comprenant la formation d’une couche de transition (22) intercalée entre la couche principale (18) et une couche additionnelle (20), la couche de transition (22) étant réalisée en chrome dopé avec des atomes d’oxygène. Procédé de fabrication selon la revendication 16, dans laquelle la couche de transition (22) possède un taux d’atomes d’oxygène croissant progressivement de la couche principale (18) vers la couche additionnelle (20) adjacente. Procédé de fabrication selon l’une quelconque des revendications 11 à 17, dans laquelle l’épaisseur de la couche principale (18) est comprise entre 3 µm et 30µm. Procédé de fabrication selon l’une quelconque des revendications 11 à 18, dans laquelle l’épaisseur de chaque couche additionnelle (20) est comprise entre 10 nm et 5 µm. Procédé de fabrication selon l’une quelconque des revendications 11 à 19, dans lequel au moins une couche additionnelle (20) est déposée après la couche principale (18). Procédé de fabrication selon l’une quelconque des revendications 11 à 20, dans lequel au moins une couche additionnelle (20) est déposée avant la couche principale (18).